(57)【要約】  電池の陽極等の電気化学セルの電極全体に電界および／または磁場を誘導することを伴う、方法、ならびに関連する電池および電池充電器である。電極にわたる電場および電流は、この電流が典型的に電池を充電する際に印加されるイオン充電電流を横断するため、本明細書において横断電流と呼ばれ得る。電場および電流は電極全体で、または電極の別個の点もしくは複数の点においてＡＣエネルギー、例えばＡＣ電流を接続することから誘導され得る。誘導された電場および電流は他の利点の中でも、ＡＣエネルギーを用いない従来の電池において経験するデンドライトの成長を抑制し得る。【選択図】図３Ａ
2021511625.tif 000002
【特許請求の範囲】
【請求項１】
充電方法であって、
第一の電極と第二の電極とを含む電池において、前記第一の電極および前記第二の電極のうち一方に直流（ＤＣ）充電電流を印加することと、
前記ＤＣ充電電流を印加することとともに、前記第一の電極および前記第二の電極のうち少なくとも一方に交流（ＡＣ）エネルギーを印加することと、
を含む、充電方法。
【請求項２】
前記第一の電極および前記第二の電極のうち少なくとも一方への前記ＡＣエネルギーの印加は表面の不規則性を抑制する、請求項１に記載の充電方法。
【請求項３】
前記第一の電極に前記ＡＣエネルギーを印加することをさらに含み、前記第一の電極は陽極である、請求項１に記載の充電方法。
【請求項４】
前記陽極に前記ＤＣ充電電流を印加することをさらに含む、請求項３に記載の充電方法。
【請求項５】
前記ＤＣ充電電流は一定またはパルスの少なくとも一方である、請求項４に記載の充電方法。
【請求項６】
前記陽極全体に前記ＡＣエネルギーを印加することをさらに含み、前記ＡＣエネルギーはＡＣ電流を含む、請求項３に記載の充電方法。
【請求項７】
前記ＡＣ電流の周波数は１００Ｈｚから３００ＧＨｚの間である、請求項６に記載の充電方法。
【請求項８】
前記陽極の一点において前記ＡＣエネルギーを印加することをさらに含む、請求項３に記載の充電方法。
【請求項９】
陽極の共振に基づいて前記ＡＣエネルギーを印加することをさらに含む、請求項１に記載の充電方法。
【請求項１０】
ある周波数で前記陽極に前記ＡＣエネルギーを印加することと、
前記周波数を調整することと、
をさらに含む、請求項３に記載の充電方法。
【請求項１１】
方法であって、
複数の層を備える電池セルの電極に交流（ＡＣ）波形を印加することであって、前記ＡＣ波形は前記電池セルの前記複数の層の少なくとも一つの層に電気力学的効果を導入する、印加すること、
を含む、方法。
【請求項１２】
前記電気力学的効果は動電効果を含む、請求項１１に記載の方法。
【請求項１３】
前記ＡＣ波形の存在下で、前記電池セルの前記電極に充電電流を印加することであって、前記充電電流は前記ＡＣ波形とは異なる、印加すること、をさらに含む、請求項１１に記載の方法。
【請求項１４】
前記電池セルの前記電極は陽極である、請求項１１に記載の方法。
【請求項１５】
前記電池セルの前記複数の層のうち前記少なくとも一つの層は陽極と電解質層との間に固体電解質相間（ＳＥＩ）層を備える、請求項１２に記載の方法。
【請求項１６】
前記ＳＥＩ層への前記電気力学的効果は前記ＳＥＩ層内の一または二以上のデンドライトの成長を低減させることを含む、請求項１５に記載の方法。
【請求項１７】
前記電気力学的効果は前記電池セルの電解質層内の金属の堆積を分解することを含み、前記金属の堆積は前記電池セルの前記電極と導電性電気通信をしない、請求項１１に記載の方法。
【請求項１８】
前記誘導された電気力学的効果は前記電極の表面上の複数の高電流密度区域および複数の低電流密度区域をシフトすることを含む、請求項１１に記載の方法。
【請求項１９】
前記ＡＣ波形は前記電極との単一の接触点を通じて前記電池セルの前記電極に印加される、請求項１１に記載の方法。
【請求項２０】
前記ＡＣ波形は前記ＡＣ波形の放射を通じて前記電池セルの前記電極に印加される、請求項１１に記載の方法。
【請求項２１】
前記電極はグラファイトを含み、前記電気力学的効果はグラファイト電極の湿潤を誘導することを含む、請求項１１に記載の方法。
【請求項２２】
前記ＡＣ波形は連続波、パルス波、または連続的に変化する波のうち一つを含む、請求項１１に記載の方法。
【請求項２３】
前記電気力学的効果は前記電池セルの前記電極の局所的な電流密度および電位勾配を含む、請求項１１に記載の方法。
【請求項２４】
前記電池セルはリチウムイオン電池、リチウム金属電池、リチウムシリコン電池、亜鉛電池、ニッケル電池、または鉛蓄電池のうち一つを含む、請求項１１に記載の方法。
【請求項２５】
前記電池セルの前記複数の層は少なくとも前記電極に隣接する誘電体層および電極界面で電位を変更し、電荷分布を変化させるように構成された修正された導電層を備える、請求項１１に記載の方法。
【請求項２６】
前記電気力学的効果は前記電極の表面に付着した一または二以上のデンドライトを抑制および分解することを含む、請求項１１に記載の方法。
【請求項２７】
電池充電器であって、
第一の導体と第二の導体とを含む電源であって、前記電源は前記電池充電器に動作可能に結合された電池の第一の電極および第二の電極のうち一方に前記第一の導体を通じて直流（ＤＣ）充電電流を印加するように構成される、電源、を含み、
前記電源は前記動作可能に結合された電池の前記第一の電極および前記第二の電極のうち少なくとも一方に前記第二の導体を通じて交流（ＡＣ）エネルギーを印加するようにさらに構成される、
電池充電器。
【請求項２８】
前記第一の導体および前記第二の導体は前記ＤＣ充電電流および前記ＡＣエネルギーがそれを通じて前記第一の電極および前記第二の電極のうち一方に印加される共通の接続点に動作可能に結合される、請求項２７に記載の電池充電器。
【請求項２９】
前記ＡＣエネルギーはＡＣ電流である、請求項２７に記載の電池充電器。
【請求項３０】
前記ＡＣ電流の周波数は１００Ｈｚから３００ＧＨｚの間である、請求項２９に記載の電池充電器。
【請求項３１】
前記電源は前記第一の電極に前記第二の導体を通じて前記ＡＣエネルギーを印加するようにさらに構成され、前記電池は前記第一の電極に動作可能に結合されたパターニング層をさらに備え、前記パターニング層は前記ＡＣエネルギーの存在下で前記第一の電極の共振に影響を及ぼす、請求項２７に記載の電池充電器。
【請求項３２】
前記ＤＣ充電電流は一定またはパルスのうち少なくとも一方である、請求項２７に記載の電池充電器。
【請求項３３】
電池であって、
第一の電極と、
第一の側面と第二の側面とを含むイオン輸送層であって、前記第一の側面は前記第一の電極に動作可能に結合される、イオン輸送層と、
前記イオン輸送層の前記第二の側面に動作可能に結合された第二の電極と、
前記第一の電極に動作可能に結合されたパターニング層であって、充電または放電エネルギーから明確にＡＣエネルギーを受け取るように構成される、パターニング層と、
を備える、電池。
【請求項３４】
前記第一の電極と前記パターニング層との間に誘電体層をさらに備える、請求項３３に記載の電池。
【請求項３５】
前記第一の電極は陽極である、請求項３４に記載の電池。
【請求項３６】
前記陽極と前記イオン輸送層との間に固体電解質相間（ＳＥＩ）をさらに備える、請求項３５に記載の電池。
【請求項３７】
前記パターニング層は前記第一の電極の共振に影響を及ぼす、請求項３３に記載の電池。
【請求項３８】
前記イオン輸送層は電解質である、請求項３３に記載の電池。
【請求項３９】
前記ＡＣエネルギーはＡＣ電流である、請求項３３に記載の電池。
【発明の詳細な説明】
【技術分野】
【０００１】
［関連出願の相互参照］
この特許協力条約（ＰＣＴ）出願は、２０１８年１月１２日に出願された「ＡＰＰＡＲＡＴＵＳ, ＳＹＳＴＥＭ ＡＮＤ ＭＥＴＨＯＤ ＦＯＲ ＤＥＮＤＲＩＴＥ ＡＮＤ ＲＯＵＧＨＮＥＳＳ ＳＵＰＰＲＥＳＳＩＯＮ」と題する米国特許出願第６２／６１７，１０３号に関連し、またこれに基づく優先権を主張するものであり、その内容の全体が全ての目的のために参照により本明細書に組み入れられる。
【０００２】
この出願はまた２０１７年７月１３日に出願された「ＥＬＥＣＴＲＯＣＨＥＭＩＣＡＬ ＭＥＴＨＯＤＳ， ＤＥＶＩＣＥＳ ＡＮＤ ＣＯＭＰＯＳＩＴＩＯＮＳ」と題する米国非仮特許出願第１５／６４９，６３３号の一部継続出願であり、また２０１６年７月１３日に出願された「ＥＬＥＣＴＲＯＣＨＥＭＩＣＡＬ ＭＥＴＨＯＤＳ, ＤＥＶＩＣＥＳ ＡＮＤ ＣＯＭＰＯＳＩＴＩＯＮＳ」と題する米国仮特許出願第６２／３６１，６５０号に対する米国特許法第１１９条に基づく優先権を主張するものであり、これらの出願はいずれも全ての目的のためにその全体が参照により本明細書に組み入れられる。
【０００３】
［技術分野］
本開示の態様は電気化学、特には電池等の電気化学構造、およびそのデンドライト（ｄｅｎｄｒｉｔｅ）等の成長を抑制するための方法およびデバイスを包含する。
【背景技術】
【０００４】
電池は一般的に一または二以上のカウンター電荷の発生源である電気化学セルおよびイオン導電性障壁、大抵は電解質で飽和した液体またはポリマー膜により分離された第一の電極層を備える。これらの層は薄く作られているため複数のユニットは電池の体積を占めることができ、積み重ねられた各ユニットにより電池の利用可能な電力が増加する。これらのコンポーネントが薄くなるとそれらはさらに脆弱になる。さらに、電極が薄くなると表面全体に大きなオーミックドロップが発生し、充電／放電サイクルの間に均一でない電荷密度が生じる。その上、電池の電極は、電池の充電サイクル中に成長（またはデンドライト）を得る場合があり、電池がさらに損傷するか、または電池性能が低下する可能性がある。
【０００５】
例えば、リチウムイオン電池は典型的に金属酸化物電極（Ｍは典型的に鉄、コバルト、マンガンである）および金属電流コレクタ上にコーティングされた炭素電極を有する。金属酸化物は電池の放電中にリチウムを引き付けて安定させる役割を果たし、通常はセルの動作電位を決定する。金属酸化物電極は当初は酸化状態にあり、炭素はリチウムイオンが注入されたグラファイトである。放電（すなわち、デバイスに電力を提供するための電池の通常の使用）中、Ｌｉ+イオンはグラフェン層間でグラファイトのエッジサイトに拡散し、次に固体電解質相間（ＳＥＩ）を通過する。ＳＥＩはリチウムが有機電解質の成分と最初に反応する時に形成される層であり、無機および有機副産物から成る。電子およびイオンの両方の導電性がグラファイトおよび電解質と比較してそれぞれ低いため、ＳＥＩの特性および品質によりセルの全体的な性能が決定される傾向がある。リチウムイオンはＳＥＩからイオン輸送層を通って金属酸化物に向かって拡散し続け、金属酸化物はＬｉＭxＯyに還元される。充電中、Ｌｉ+イオンは反対の経路をたどり、代わりに最終的にＳＥＩを通って拡散して戻り、炭素にインターカレーションして戻る。理想的な充電条件下では、リチウムイオンはめっきを引き起こす可能性のある過剰な分極の無い状態でエッジサイトにおいてグラファイトに入ることができる（レート制限ステップ）。セルの電圧が高くなりすぎたり、電極が分極しすぎたり、またはＳＥＩが多孔質、不均一であるかもしくは厚すぎるかもしくは薄すぎる場合にめっきの問題が生じる。極端な場合では、デンドライトの形成におけるＬｉ0の凝集により電池内部の爆発の危険が引き起こされる可能性がある。具体的には、Ｌｉ0が反対側の電極に到達した場合電池は短絡する可能性があり、Ｌｉ0の堆積中に形成されたデンドライトは電池の二つの部分に分割する膜を損傷する可能性がある。
【０００６】
リチウム金属電極の場合、またはグラファイト電極上にめっきをする場合では、堆積物はその後の充電／放電サイクルによりますます粗くなる。リチウム金属電池（Ｌｉ箔陽極）およびリチウムイオン電池（Ｌｉイオンがグラファイト／箔陽極にインターカレーションされ、電流コレクタは銅であることが多い）はいずれも電池の充電サイクル中にリチウムデンドライトが成長するという問題がある。リチウムイオン陽極は数百サイクルにわたって安定している場合があるが、デンドライトはＬｉ金属によりすぐに発達する。ひとたび形成されると電池のクーロン効率が低下し、イオン膜が損傷し、またデンドライトが陽極に接触すると電池が短絡する可能性がある。通常は、デンドライトが形成され、電解質膜に穴を空けたり不可逆的に損傷したりする。デンドライトの成長が反対側の電極に到達した場合、電池は永久に短絡し、回復できなくなる。
【０００７】
特にこれらの問題を念頭に置いて本開示の態様が考えられた。
【発明の概要】
【０００８】
以下の実施形態およびその態様は範囲を限定するものではなく、例示的および説明的であることを意図したシステム、ツールおよび方法を用いて説明および例示される。様々な実施形態では、上記の問題の一または二以上が低減または除去されており、他の実施形態は他の改善を目的としている。
【０００９】
本明細書では充電、放電、または休止状態にかかわらず電池等の電気化学セル内の電極を最適に維持するための方法が提供される。これらの方法はデンドライトの成長を抑制および逆転させ、ＳＥＩの品質および回復を制御するが、これらはいずれもほとんどの電池の性能の低下および最終的な故障の一般的な原因である。
【００１０】
特に、本明細書で提供されるのは電池の陽極等の電気化学セルの電極全体に電場および磁場（場誘導電流）を誘導することを含む方法である。電極にわたる電場および電流は、この電流が典型的に電池を充電する時に印加され得るイオン充電電流を横断するため、本明細書において横断電流と呼ぶことがある。電場および電流は電極全体で、または電極の別個の点もしくは複数の点においてＡＣエネルギー、例えばＡＣ電流を接続することから誘導され得る。
【００１１】
電解質と電極表面との間の化学ポテンシャルの存在下で、電位は電極表面全体に誘導される。誘導された電位は電極表面全体を伝搬し、充電する。この電極は本明細書に記載の任意の方法またはデバイスにおける第一の電極であり得る。
【００１２】
別の実施形態は第一の電極および第二の電極を含む電池において直流（ＤＣ）充電電流を第一の電極および第二の電極の一方に印加することを含む充電方法を含む。ＤＣ充電電流を印加することに関連して、第一の電極および第二の電極のうち少なくとも一つに交流（ＡＣ）エネルギーを印加する。ＡＣエネルギーの存在は本明細書で議論される他の利点の中でもデンドライトの成長を抑制し得る。
【００１３】
本開示の態様は第一の導体および第二の導体を含む電源を備える電池充電器をさらに含んでもよく、電源は電池充電器に動作可能に結合された電池の第一の電極および第二の電極の一方に第一の導体を通じて直流（ＤＣ）充電電流を印加するように構成される。電源はさらに電池に動作可能に結合された第一の電極および第二の電極のうち少なくとも一つに第二の導体を通じて交流（ＡＣ）エネルギーを印加するように構成され得る。
【００１４】
さらに別の実施形態は共振に影響を及ぼすパターニング層が組み込まれた様々な可能な電池設計を含んでもよく、より具体的には、陽極の共振および陽極に対するＡＣ信号の効果ならびに利点の中でも特にデンドライトの成長の抑制の全体的な効果に影響を及ぼし得る。一例では、電池は第一の電極（例えば、陽極）および第一の側面および第二の側面を含むイオン輸送層を備えてもよく、第一の側面は第一の電極と動作可能に結合される。電池はさらにイオン輸送層の第二の側面に動作可能に結合された第二の電極を含んでもよく、パターニング層は第一の電極に動作可能に結合され、パターニング層が充電または放電エネルギーから明確にＡＣエネルギーを受け取るように構成される。
【００１５】
さらなる実施形態および特徴は、一部は以下の説明に記載され、一部は本明細書を検討することにより当業者には明らかになり、または本明細書で議論される実施形態を実行することにより知ることができる。本開示の一部を形成する明細書および図面の残りの部分を参照することにより所定の実施形態のさらなる理解が実現され得る。
【００１６】
例示的な実施形態が図面の参照される図に示されている。開示される実施形態および図は限定ではなく例示的なものであることを意図している。
【図面の簡単な説明】
【００１７】
【図１】典型的な電池セルの層の断面図を描写する。
【図２Ａ】リチウム金属電池について例示される共通の問題を有する典型的な電池セルの層の断面図を描写する。
【図２Ｂ】充電中の電池セルのデンドライトの成長を描写する。
【図２Ｃ】電池の放電中の電池の固体電解質相間層への損傷を描写する。
【図３Ａ】電池セルの第一の電極の表面にわたる電気波形の誘導を描写する。
【図３Ｂ】電池セルの第一の電極の表面にわたる電気波形の誘導を描写する。
【図４】説明される方法のフローチャートである。
【図５】図４の方法の適用を通したデンドライト成長の抑制を示す、横断電流のある場合とない場合との銅電極上のめっきの比較を描写する。
【図６】銅電極への図４の方法の適用を通じたデンドライト成長の対照サンプルと実験サンプルとの比較を描写する。
【図７】銅電極に図４の方法を適用した後の横断電流の異なる周波数を有する対照サンプルのデンドライトのピーク高さと様々な実験サンプルのピーク高さとの比較を描写する。
【図８】電池の電極に図４の方法を適用した後の横断電流の異なる周波数を有する対照サンプルのデンドライトの平均高さと実験サンプルの平均高さとの比較を描写する。
【図９】電極表面におけるデンドライト成長に起因する電池陽極のデッドリチウムおよびＳＥＩの損傷を描写する。
【図１０Ａ】一般的な電池セル構造を描写する。
【図１０Ｂ】一般的な電池セル構造を描写する。
【図１０Ｃ】一般的な電池セル構造を描写する。
【図１１】コイン電池の電極上の電磁（ＥＭ）パルスの伝搬を描写する。
【図１２】修正されたコイン電池セルのコンポーネント層を描写する。
【図１３】電池の電極に沿って電気波形を印加するシミュレーション結果を描写する。
【００１８】
本開示は上記の図面を用いた以下の詳細な説明を参照することにより理解され得る。明確に例示するために、様々な図面中の所定の要素は正しい縮尺で描かれず、概略的または概念的に表現されず、あるいは実施形態の所定の物理的な構成に正確に対応しない場合がある。
【発明を実施するための形態】
【００１９】
本明細書で提供されるのは、表面、具体的には電池の電極に電気化学的に接合されるか、または金属を再配置する方法、デバイスおよび組成物である。一般的に、方法およびデバイスは電池セルの電極の表面全体にＡＣ電流を誘導する等、電極において交流（ＡＣ）電流を供給することにより動作し、電流は電池の陽極と陰極との間でのイオン拡散により運ばれるＤＣ充電電流等の電気化学電流をほぼ横断する。一般的に、電解質は電極の表面に隣接して電極−電解質界面を形成し、電気化学プロセス中に電流を生成するために電場質からの金属は電極の表面と接触し、界面にわたって電荷を通過させる。電気化学電流を横断する電極の表面全体にＡＣ電流を誘導すること（あるいはＡＣエネルギーを電極に供給すること）により、表面の電子はそれらの電場の前方圧縮および後方膨張を経験する。この圧縮および膨張は光速で電子の中心から外側へ伝搬する相対論的電荷を生成する。相対論的電荷は次に電気化学電流（例えば、ＤＣ充電電流）の電気力線を曲げ、電極の表面に沿ってより均一に拡散および形成するために電解質内のイオンからの金属または表面上の部分的に吸着した原子および粒子を方向付ける。より具体的には、金属イオンまたは表面粒子は電極上の亀裂および裂け目、窪みおよび隙間、ならびに高アスペクト表面特徴に方向付けられる。以下でより詳細に議論されるように、電池の充電−放電サイクル中の電極上のこのレベリング効果により電池電極に沿ったデンドライトの成長電位および／または成長サイズおよび／またはレートを低減し、あるいはそれ以外の場合には従来の電池電極に形成される表面の不規則性および凹凸を抑制することができ、電池の寿命を効果的に延ばし、性能を改善し、過熱、火災、爆発の背景にある発熱事象を回避する。
【００２０】
本明細書に記載の方法およびデバイスは電池電極の表面全体に電位を誘導するように動作し得る。誘導された電位は表面に近接する電気力線を曲げ、そのため電解質からの金属は表面上に金属を堆積させるために曲げられた電気力線の経路を辿る。一つの固有の例では、誘導された電位は電気力線に影響を及ぼす。これらの曲げられた電気力線は最終的に表面の不規則性を含む表面と交差する表面の部分に対して９０度で交差する。別の見方をすると、第一の電流の曲げられた電気力線は金属が表面に堆積して結合する際に電解質からの金属の軌道を変更し、そのため金属はそのアプローチ上の電極のマイクロ表面に対して９０度で表面全体に到達する可能性は低くなるが、むしろ表面のマイクロレベルの輪郭および不規則性に一致し、表面にレベリング挙動を示す。したがって、電解質からの金属はデンドライト成長またはデンドライトが成長する傾向のある他の不規則性から離れて方向付けられる。金属をこの「レベリング（ｌｅｖｅｌｉｎｇ）」効果に方向付けることにより、電池の電極はデンドライト成長に抵抗する可能性があり、それにより電池の損傷または動作不能が防止される。
【００２１】
電極の表面またはそれに沿って印加される電流の誘導される電位、より具体的にはエネルギーは、その電圧またはアンペア数および周波数を含むＡＣ波形を調節することにより制御することができる。複数の波形はワークピースの表面を備える異なる特徴または物質に調節するために組み合わせることができる。いくつかの例では、デンドライト成長または他の電極表面の不規則性の程度をリアルタイムに観察することができるため、電極に電気化学プロセスを方向付けるために横断電流を変調することができる。本明細書に記載のプロセスは電極の表面に沿って水平または均一なＳＥＩ層を生成することにより、本明細書において固体電解質相間（ＳＥＩ）と呼ばれる電解質と電極との間の相間の形を改善し得る。
【００２２】
図１は、本明細書において電池セルとも呼ばれる典型的な電池の層の代表的な断面図を描写している。一般に、電池は化学エネルギーを電気エネルギーに変換する。図１に示されるように、電池１００は第一の電流コレクタ層１０２（陰極電流コレクタと呼ばれることもある）、単体で、または隣接する電流コレクタ層と共に陰極と呼ばれ得る陰極層１０４、電解質であり得るイオン輸送媒体層１０６、陽極層１０８、および単体で、または隣接する電流コレクタ層と共に陽極と呼ばれ得る、陽極層に隣接する第二の電流コレクタ１１０（陽極電流コレクタと呼ばれることもある）を含み得る。動作中、陽極１０８は陰極１０４において集められたイオンを電解質１０６に開放する。第一の電流コレクタ１０２および第二の電流コレクタ１１０は典型的に隣接する陽極または陰極への、およびそこからの電荷を通過させる導電性金属である。（電池の陽極１０８側および電池の陰極１０４側のための異なる電解質材料を備える電池を含む）多くの異なるタイプの電池構造が存在するが、本明細書に記載の一般的な動作が適用される。
【００２３】
電池はしばしば電池１００の陽極またはイオン輸送層１０６を構成する材料により分類される。例えば、リチウム電池はリチウム金属電池（Ｌｉ+含有電解質またはリチウム箔陽極を備える類似のもの）およびリチウムイオン電池（Ｌｉ+含有電解質またはＬｉ+含有グラファイト陽極を備える類似のもの）等の、リチウムベースの陽極１０８およびイオン輸送層１０６を有する。亜鉛電池および鉛蓄電池を含む他のタイプの電池が関連し、当該技術分野の当業者には既知である。この議論はリチウムイオン電池（グラファイトにインターカレーションされたリチウム）を例示するが、本明細書で開示される方法もまたリチウム金属、リチウムシリコン、亜鉛および鉛蓄電池を含む他の電池タイプに適用される。
【００２４】
有機電解質が使用される場合、リチウムが電解質と化学的に反応するため、（Ｌｉシリコンを含む他のタイプの電池の中でも）両方のタイプのリチウム電池は陽極１０８と電解質１０６との界面で固体電解質相間を形成する。相間は界面に集まる不溶性無機物と可溶性有機物との反応生成物を備える層である。この層は、上記で議論されたように本明細書でＳＥＩ層と呼ばれ得る。一般に、Ｌｉイオンは陽極１０８から相間またはＳＥＩを通過する。相間が一般的に高インピーダンスを有するため、陽極１０８にわたる固体電解質相間の均一性により陽極全体に一様でない電流分布が引き起こされる可能性がある。この非一様性によりＬｉ濃度の高い相間を通じてチャネルが形成される。これらのチャネルがデンドライトの形成につながる。他の例では、陽極１０８の表面に沿った不規則もまたデンドライトの成長を促進し得る。
【００２５】
より具体的には、デンドライトは典型的に陽極表面１０８上にリチウムがめっき／堆積するにつれて電池の充電サイクル中に成長する。電着は分極した表面と電解質内で分解されたかまたは停止した反対の電荷をもつイオンとの間の電荷交換メカニズムを介して二つの相の界面全体に進行する。メカニズムは通常複数のステップから成り、イオンは部分的または完全な電荷交換を受けてもよく、沈殿の前に部分的に吸着される表面全体に拡散してもよい。成長メカニズムは２Ｄ（層毎のタイプ）または３Ｄ（核生成−合体）として区別することができる。いずれかのメカニズムの普及は、電気化学的に活性した表面の初期の状態、各々の熱力学的エネルギー障壁に対する駆動電圧の過電圧、および電解質の特性に依存する。
【００２６】
一致する材料特性および電着中の成長挙動を示す二つの金属はないものの、ほとんどの電着は粗い構造および増加する厚さを有する形態に向かう傾向がある。電解質の化学的性質の影響は別にして、低表面エネルギー結晶面は時間の経過とともにより速く成長する傾向がある。一つの結晶面が支配し始めると、堆積された層のグレイン構造は、本来は小さくランダム化されたものから円柱状に変化し得る。これは銅およびリチウムの両方について真実であるが、二つは電池セル内のそれらの相対的な形態に影響する著しく異なる弾性特性および反応特性を有する。
【００２７】
図２Ａおよび図２Ｂは電池２００の電極の表面に発生し得る一般的な問題を例示している。図２Ａの電池は、第一の電流コレクタ層１０２、陰極層１０４、イオン輸送媒体層１０６または電解質、陽極層１０８、および第二の電流コレクタ１１０等の、図１に関連して上記で説明された電池と同じ層を含む。図は固体電解質相間１１２も示している。図２００に示されるように、デンドライト２１４は電池の複数の充電サイクルを通じて電池２００の陽極１０８から成長している。図２Ｂはデンドライト２１４の成長から電池２００の有効性に引き起こされる問題を例示している。具体的には、デンドライトの成長は電池の充電中に陽極１０８上で発生する。これらのデンドライトはリチウムイオンが電極の表面上の他の区域に到達することを阻止し始め、それによりそれらが反応に加わるのを防ぐ。これらのイオンはまた他のデンドライトを形成することがあり、さらに電池の非効率性を増加させる。電池２００の電極上のデンドライトの成長を制限することは、すなわち電池の動作および寿命を改善し得る。
【００２８】
充電サイクルを通じた電池の別の問題はＳＥＩ１１２内の不規則性の生成であり、電解質１０６と陽極層１０８との間のＳＥＩ層１１２内の弱点２１８を引き起こし、この問題は図２Ｃ内にも例示される。電池の放電中に、電極１０８上に形成されたデンドライトは部分的に分解されて電解質層１０６内に戻ることができる。しかしながら、デンドライトは均一に分解せず、陽極ベース１０８との接続は弱くなる可能性がある。部分的に分解されたリチウムの残りは表面との電気的な接続、および反応へ加わることをも失う可能性がある。これによりＳＥＩ層１１２および／または陽極表面に弱く、薄い区域が残る可能性がある。ＳＥＩ１１２は損傷した区域内で即ちに再形成することができ、表面内の不規則性２１８を引き起こす。
【００２９】
再び図２Ａを参照すると、電池２００の充電−放電サイクルを通じて生じる別の共通の問題は、電解質１０６内の非導電性金属堆積２１６（デッドリチウム２１６または他の金属の不活性堆積物として知られることもある）である。いくつかの例では、苔状およびフラクタル状のリチウム等の粗い特徴は脆弱な電極１０８の表面に沿って形成し得る。これらの成長は最終的に表面１０８から壊れ、電気的な接触を失う可能性がある。その結果、この金属の塊のエネルギーポテンシャルは電力ストレージにも利用可能であり、電池容量は永久に失われる。これらの問題の各々は電極１０８における、またはそれに沿ったＡＣエネルギー信号の印加を通じて対処され得る。
【００３０】
粗い堆積を防ぐための従来技術にはブライトナーおよびレベラーとして知られる化学添加物が含まれており、これらはしばしば電着および電気めっきのための表面処理産業において使用される。パルスめっきおよび変調信号技術は電着の改善および制御を提供し、電着はより理論的に予測され、一つの金属化学物質から次の金属化学物質へより容易に輸送可能である。しかしながら、反応レートおよび拡散層の厚さがＳＥＩ層に大きく依存するリチウムシステムに対するこれらのアプローチの利益は明瞭に定義されない。例えば、著しく成長する前に形成され得る粗いエッジを定期的に再分解するようにパルスは電極の極性を一時的に反転させる（リバースパルスめっき）。しかしながら、電池に印加される際、パルスは電池の出力電力を妨害し得る。
【００３１】
これらの問題は他の場合よりも所定のタイプの電池においてより一般的であり得る。例えば、純リチウム金属電池はリチウムイオンと比較して非常に高い（〜５−１０倍）エネルギー容量を有するが、デンドライトの成長を制御する方法の技術分野においてほとんど知られていない。リチウム金属電池の商業的採用を防ぐ主な障害は破壊的および危険なデンドライトの成長なしに陽極上へリチウムを定期的に電着させられないことであり、電解質の消費、低クーロン効率、および最終的なセル故障にもつながる。電池の容量または動作電圧を妥協することなく、様々な産業および製品で現在必要とされる形成ファクタの範囲全体に対して適用可能な潜在的な解決策を識別することは特に困難である。現在、これらの電池は典型的に１０回の充電−放電サイクルを通じてのみ続いている。故障は一般的なリチウムイオン電池と比較した時に瞬間的および重大であることが多い。
【００３２】
加えて、電力容量を増加させながら電池が小さくなるほど、これらの問題は増幅されており、著しい設計上の制約が課される。リチウムまたは任意の他の化学物質に基づく電池の寿命および性能は本開示の技術および装置を使用する電極表面の平滑度および均一度を増加させることにより著しく長期化することができる。これにより従来の電池と同様に電池の寿命を妥協することなく再充電のレートを増加させることも可能になる。
【００３３】
本明細書で説明されるのは電極上のデンドライトの成長を制御し、電池内の電解質内への成長を再吸収するための方法およびデバイスであり、電池の性能および寿命を改善する。いくつかの実施形態では、方法およびデバイスは電池の電極上のデンドライトの形成を妨害または減少させるために電池のＤＣ充電中に動作され得る。本方法は電池の相間層をレベリングすることまたは成長を電解質層に分解すること等の、電池の寿命および性能にさらなる利益を提供するために電池の他の動作状態中に実行され得る。電池内のデンドライトの成長を制御することまたは減少させることはまた相対的により耐久性のある電池をもたらし得る。一般に、電池の電極またはそれ全体にＡＣ信号を印加することにより電極（例えば、陽極）にこのような交流エネルギー形態を有しない従来技術と比較して表面全体にわたる均一な時間平均電流分布を維持することができ、陽極／電解質界面を均一な電気的挙動に維持するために固体電解質相間全体でリチウムイオンまたは他の電荷移動種の濃度をより均一に分布させる。
【００３４】
［方法］
前述の序論、ならびに従来のプロセスに関する問題および制限を考慮して、本明細書で提供されるのは電気的緩和または表面特徴（例えば、デンドライト）その他の導電効果を通じて電池の電極上の堆積プロセスを制御するための電気化学的装置および方法である。図３Ａおよび図３Ｂは本明細書において議論される方法を実行するためのデバイスの例を例示しており、図４は本開示による方法の例を例示している。具体的には、図４の方法４００は電池の電極の表面上のデンドライトの成長を抑制または低減するために電池の充電サイクル中に実行され得る。再び図３Ａ、図３Ｂ、そして図４を参照すると、システム３００はいつ電池が充電動作状態（４１０）にあるかを決定し得る。電池充電器が接続されると、充電してもしなくてもよく、また充電の状態または他の要因に依存して充電のレベルは多くても少なくてもよい。例えば、充電の後半のフェーズで、充電の１００％の状態に近づくと充電電流は減少する可能性がある。同様に、電池から引き出される電流は電池上の負荷に多かれ少なかれ依存し得る。電池の充電サイクル中、電流は陽極全体に誘導されてもよく（４２０）、これは電極の表面にわたる交流または非ＤＣ電流であってもよい。より少ない充電レベルまたはより少ない放電レベル中、相対的に大きなＡＣエネルギーは印加され、それ故に誘導されたＡＣエネルギーは充電（または放電状態）に依存し得る。充電レベルが低いかまたは放電レベルが低い場合、相対的に大きなＡＣエネルギーは印加される可能性があるため、誘導されたＡＣエネルギーは充電（または放電状態）に依存し得る。本明細書で議論されるように、ＡＣエネルギーレベルはさらに特定の電池システムの物理的および材料的特性の関数であり得る。充電サイクルプロセスが未完了である場合（４３０）、陽極に印加されるＡＣエネルギーを調整するために電極に沿った横断電流が変調され得る（４４０）。そのため、例えば、ＡＣエネルギーの印加は充電の状態、温度、インピーダンス測定、および他のフィードバックメカニズムに基づいて調整され得る。充電サイクルプロセスが完了した場合、プロセスは終了する（４５０）。いくつかの実施形態では、ＡＣエネルギーはオーファンリチウムの再吸収として継続することがあり、または他の材料は場合によっては陽極（または陰極）に再吸収されることがある。
【００３５】
図３Ａおよび図３Ｂをより詳細に参照すると、電池環境３００が例示されている。具体的には、環境３００は陰極３２０電極、陽極３１０電極、ならびに陰極および陽極に隣接する電解質３４０を含む。電池の充電中、電解質３４０に含まれるイオン３２４は陽極３１０に集められる。さらに、記載された方法を通じて、電源３６０は陽極３１０上の少なくとも単一の接触点（図３Ａ）または電極の二以上の点（図３Ｂ）と電気的に通信３６３することができる。電源３６０はしたがって接触点または陽極上の点を通じて陽極３１０の表面３１１において、および／またはそれ全体に、ＡＣエネルギー信号または波３５０を提供し得る。単一の接触点は、特に電流が電解質に吸収されているような経路を有する場合、表面全体に波を生成することができる。ＡＣ電流３５０であり得るこの印加されたＡＣは、第一の電極３１０全体に誘導され、それにより陰極と陽極との間で第一の（充電）電流３３０を横切る。第二の電流３５０は第一の電極３１０の表面３１１内および／またはそれ全体に相対論的電荷３１２を誘導する。いくつかの実施形態では、デバイスはカウンター電荷の供給源１２０を備える電気通信１６１内、かつ第一の電極１１０を備える電気通信１６２、１６３内の電源１６１を含む。実施形態に応じて二以上のデバイスを含み得る電源は第一の電流１３０および第二の電流１５０を提供および制御し得る。
【００３６】
より具体的には、横断電流３５０は電解質３４０の設計パラメータを変更することなく表面電子に影響を及ぼし、堆積内の有益な特性を誘導するために第一の電極３１０の表面３１１において、それを通じて、および／またはそれ全体に印加されることができる。電極におけるＡＣエネルギーの存在下で、表面３１１における電子はそれらの電場の前方圧縮および後方膨張を経験する。この圧縮および膨張は光速で電子の中心から外側に伝搬する相対論的な電荷３１２を生成する。相対論的な電荷は次に従来は充電中に曲がらなかった電気／化学反応電気力線を曲げ、表面の凹凸が抑制された方法で電極上に形成するために電解質から金属を方向付ける。別の見方をすると、誘導された電位は表面に近接する電気力線を曲げるため、電解質からの金属は金属を表面上に堆積させるために曲げられた電気力線の経路をたどる。曲げられた電気力線は最終的に表面の不規則性を含む交差している表面の部分の近傍で、９０度で表面と交差する。誘導された電位下の堆積点と誘導された電位の無い堆積点との間の差は通常は充填されていない表面の隙間および粗い区域に向かう電気力線のシフトである。陽極へのＡＣエネルギーは二次元成長（平滑性および均一性）、結晶性および形態等のグレイン特性、エネルギー的に困難な表面上の誘導された核生成、金属内の低減された多孔性、基板上への接着、および制御された線形結晶成長を含むがこれらに限定されない、充電／放電サイクル中に電池で発生する電着プロセスの多くの側面を増大させる可能性がある。
【００３７】
電子分布のこの変化により表面にアプローチする金属原子の挙動が変更される。従来、電荷密度はワークピースの不規則性の周囲で大きくなり、次に不規則性をさらに増加させるために金属の層を促進する。代わりに、開示される方法では、横断電流がないと大きな電荷密度を有し得る区域は典型的な電荷密度よりも低く、横断電流がないと小さな電荷密度を有し得る区域は典型的な電荷密度よりも大きいため、原子は平滑な表面を生成するために経路をたどるように促進される。横断電流の波形の周波数はいくつかの値を掃引することができるため、多くのサイズの不規則性は変調され得る。一つの特定の実施形態では、横断電流波形の周波数は１００Ｈｚから３００ＧＨｚの範囲であり得る。
【００３８】
［デバイス］
本開示はまた本明細書に記載の方法を実行するためのデバイスを提供する。具体的には、デバイスは電池セルの陽極にＡＣ信号を提供するために利用され得る。信号は電極３１０との単一の接触点を通じて、または二つの接触点を通じて、印加され得る。デバイスは本明細書に含まれる例示的な方法で説明されるように電極表面に沿って電流３５０を誘導するために電源３６０等の電流発生源を含み得る。いくつかの実施形態では、電流源を制御するためにメイン制御ユニット（ＭＣＵ）３６３が含まれ得る。
【００３９】
電源はＭＣＵを含むかあるいはそれに関連付けることができ、ＭＣＵは本明細書で議論される様々な方法を実行するための実行可能な命令または制御シーケンスを形成するソフトウェアを含むメモリまたは他の有形ストレージ媒体と通信するプロセッサまたは他のコンピュータコンポーネントを含み得る。メイン制御ユニットにおいて、プロセッサはコンピュータ可読媒体に格納された命令を実行するように構成される。電力変調器および電源はＭＣＵにより制御され得る。ＭＣＵは任意の信号を電池電極に提供するための一または二以上のさらなる電気部品を含み得る。いくつかの実施形態では、充電電流および電極へのＡＣエネルギー接続点が共有され得る。
【００４０】
さらに他の実施形態では、システムはＡＣエネルギー信号を電池の電極に提供するために電気的な通信で既存の充電回路を利用し得る。例えば、（携帯電話、ラップトップ、または電池で稼働し得る他のコンピューティングデバイス等の）パーソナルコンピューティングデバイスの電源（充電電源）はＡＣエネルギー信号をデバイスに含まれる電池の陽極に提供するために修正され得る。別の例では、本明細書に記載の方法を達成するために、車両の電池管理システム（ＢＭＳ）は電流を電池の電極またはより大きなパックのディスクリート電池に伝送するように修正され得る。本明細書で議論される実施形態では、陽極に印加されるＡＣ信号を追加して従来のＤＣ充電を提供するために、従来の充電デバイスは適切な制御スキームで修正され得る。例えば、従来の充電電子機器、プラグ、導体等に加えて、導体は陽極と充電器の電源部分との間の経路を提供し、電源はＭＣＵの制御下でＡＣ信号を陽極に提供するように構成され得る。
【００４１】
［デンドライトの緩和］
本明細書に記載の方法は、リチウム金属電池、リチウムイオン電池、リチウムシリコン、亜鉛電池、鉛蓄電池等を含むが、これらに限定されない電池等の多くのタイプの電気化学構造における電極（複数含む）上のデンドライト成長およびデンドライト前駆体成長を含む非一様、粗い、および／または非最適な表面効果の様々な可能な形成を制御する。本方法は電池の電極上でのデンドライトの成長の抑制を含む複数の電気力学的効果を提供するために電池の電極上で実行され得る。
【００４２】
特定の実施形態では、本方法は調整された波形を生成することおよびこれらの波形を電極に印加することを含み、これらは電極の固有の共振または誘導された電流密度の所望のパターンに関連する周波数で表面を励起するために、充電電流と組み合わせられ得る。そのアプリケーション環境によらず、実際の導電性表面は形状および固有の特性に基づいて特定の電荷分布が生じやすい。抵抗性損失は表面全体の電力を減衰させる。電流密度は曲線または鋭い点においてより大きく、電場の電位線は最終的に表面に直交してアプローチする。これらの理由により、電解質によらず、分極した電極は本明細書に記載の技術がないと非一様な電荷分布を経験する。
【００４３】
電池を充電する間に発生する従来の電着中に、例えば、電子はそれらの電場の相互反発に起因して電極表面に対して接線方向に均一に分散される。しかし、接線の点は平行でなく、湾曲した特徴が電子を集束させるように見える。そのような区域はより多くの金属イオンを引き付け、デンドライトを進化させることができる。高エネルギー区域から隣接する区域へ統計的に優位な期間これらの電荷をシフトするためにＡＣエネルギーを使用することにより、電極の本来の電荷分布は全体的な堆積パターンと共に変更させることができる。
【００４４】
ＡＣの波長（λAC）のサイズが減少し、電極の長さスケールにアプローチすると、エネルギーは本来、容量性から誘導性に変化する。すなわち、電極の長さスケール≪λACを用いると、一端から他端まで表面の端から端まで電位勾配が生じる。その勾配の大きさは各電極の端部が波形の最大値と最小値（〜λAC）に空間的に一致する場合に最大になる。電極の長さスケール≫λACである場合、極大および極小の多くの点が存在し、表面における誘導エネルギーの発生率が高くなる。この現象は周波数がこれらのプロセスの特徴的な時間よりもはるかに速い場合であっても吸着、表面およびバルク拡散、ならびに核生成プロセスに影響を与え得る。
【００４５】
低周波数における従来のパルスまたは変調技術とは対照的に、高周波ＡＣは表面に沿って異なる点において建設的または破壊的に相互作用するシステム全体で入射または反射エネルギーの連続的な重ね合わせの影響を受ける。この理由のために、考慮しなければならないのは必ずしも印加された過渡波形ではなく、むしろ結果として生じる定在波のパターンである。イオン雲なしで移動するイオンからの寄与は無視できるほどであるにもかかわらず（ウィーン効果として知られている）、２００ＭＨｚを上回る周波数は飽和し、ほとんどの電解質の緩和時間を超過する。電解質を通る高周波イオン導電性の欠如により陽極および陰極が考慮され、独立して潜在的に修正される。
【００４６】
電解質は予測可能な方法で界面における電極の本来の挙動を修正する。電解質はその導電性に起因してＡＣエネルギーの一部を吸収し、距離に応じて信号を減衰させる。これは入射および反射エネルギーが電極上の信号の印加点からある距離を建設的に組み合わせる波形および周波数を選択することにより克服され得る。例えば、入射エネルギーは高エネルギー信号が存在する電極の表面に沿った区域を提供するために反射エネルギーと建設的に結合し得る。さらに、電解質の誘電率は波形の誘電収縮の程度を決定する。
【００４７】
波形の振幅は電極上のＡＣエネルギーの効果の可能な制御パラメータを示す。例えば、ＡＣエネルギー周波数または振幅の制御は電極に印加されたＡＣエネルギー波形を調節するために利用され得る。結果として生じる定常波は電極の粗い区域に熱力学的ポテンシャル境界を下回って留まらせるか、または平滑な区域にそれを超過させるために使用され得る。同様に、電流密度はその領域におけるさらなるデンドライトの成長を防ぐために特に粗い区域から離れて集中させることができる。電極表面の状態の分析を通じて、印加されたＡＣエネルギー波の山と谷は電極表面のどの部分がより高いかまたはより低い電流密度を有するかを選択するために決定され得る。周波数および振幅が十分に大きい条件下では、電極の表面の隣接する区域間の電位差はカウンター電極の有無によらず局所的なガルバニック反応を誘導し得る。デンドライトを分解しリチウムベースの電池内のＳＥＩ層を均質化するこの現象の意味は明らかである。
【００４８】
低周波ＡＣ電力は電極に対してＤＣのような挙動を示す。ＡＣの周波数が増加するにつれて、電力は表皮効果に従って表面の近くに集中する。理想的な導体では、予測される表皮の深さは１ｋＨｚで２ｍｍ、１ＧＨｚで２μｍ、等である。すなわち、ＡＣ電力のほとんどは高周波では陽極の表面のはるかに薄いサブセクションに集中する。凹凸の厚さおよび表皮の深さが類似である場合等界面がより複雑である場合、ＡＣ電力のほとんどは次に界面に存在すると言うことができる。その結果、ＡＣ電力の効率は印加される周波数に関係し、より高い周波数では必要な電力が少なくなる可能性がある。
【００４９】
電池の電極上のリチウム金属の類似物として銅電着を利用していくつかの実験が完了した。これらのテストは苔状のデンドライトを生成するように設計された積極的なテスト環境においてデンドライトの形成を劇的に抑制する初期の実現可能性を実証した。デンドライトを生成するための制御テストは、脱イオン水中の硫酸銅の完全飽和電解質溶液を使用して導電極５００で実行された。デンドライトまたは凹凸を低減するための添加物または他の方法は意図的に除外した。制御のための充電電流密度は〜６５ｍＡ／ｃｍ2であった。より詳細には、図５は電極全体に印加されたＡＣ信号を用いて実行された同一のテスト条件と比較して苔状のデンドライトの６０％を超える表面被覆率を有する対照サンプル５００のスナップショットを例示している。示されるように、記載された充電電流密度で、積極的な電解質（低純度、試薬グレード、飽和硫酸銅）、酸素含有銅カウンター電極、過剰な電流密度（６５ｍＡ／ｃｍ2）、非対称セル（カウンター電極の表面積＞作用電極）、および長い堆積時間（８時間）の条件でＡＣエネルギー無し（サンプル５０４の端面図およびサンプル５０６の側面図）、およびＡＣエネルギー有り（端面図５０８および側面図５１０）サンプルを稼働させた。図５０８および５１０に示されるように、このアプローチはＡＣエネルギーを用いないアプローチ（図５０４および５０６）と比較して苔状のデンドライトの表面被覆が大量に除去された。
【００５０】
具体的には、図５および図６（ならびに図７および図８）は電極５００への７５ｋＨｚの周波数および２３ｄＢｍの電力のＡＣ信号の印加からの結果を示している。
【００５１】
図５および図６に関連する実験を実行するために、ＤＣ電源およびＡＣ発電機を用いた。ＡＣ発電機からの信号およびＤＣの負に分極された電力はいずれもＴ字型接合部に独立に接続されている。ワイヤはこの接合部からテストセルに伸びている。ＤＣの正の分極はテストセルのカウンター電極に直接接続されている。ＡＣ発電機ラインはＤＣ電流が信号発生器に流れ込むのを阻止するため、Ｔのインラインおよび上流に含まれている。同様に、ＤＣ電源はＡＣエネルギーが電源に流れ込むこと、およびＤＣ電流および電圧測定を妨害させることを阻止するため、Ｔのインラインおよび上流にＡＣフィルタを含んでいる。一般的に言うと、このような構成は電池充電器において用いられ得る。結果は、制御結果に対する堆積した塊上の所望の性能を達成しながらも苔状のデンドライトの表面被覆の劇的な低減を示している。苔状のデンドライトの表面被覆の実質的な除去に加え、図７および図８にそれぞれ示すように、堆積の区域のピークおよび平均表面高さは５０％以上減少した。図７および図８において、（各制御に対する）各ブロックは、各ブロックにより表される各データセット内の変動性を例示しており、各図は各図の各制御に対する各データセットのデンドライトの高さの減少の各傾向を例示している。
【００５２】
図１３は電池の電極に沿って電気的な波形を印加するシミュレーション結果を描写している。具体的には、図１３のシミュレーション結果セクション（ａ）−（ｉ）は水性条件（ρ＝１．６８Ｅ−８Ωｍ、σsoln＝５Ｓ／ｍ、ε＝８０）またはリチウム電池／有機電解質条件（ρLi＝９．２８Ｅ−８Ωｍ、σsoln＝１Ｓ／ｍ、ε＝４５）材料での導電性電極のシミュレーションを通じて生成された。ＡＣエネルギー信号は本明細書に記載の方法と同様の方法で電極の表面に沿って印加された。導電性電極は幅６ｍｍ、厚さ３５μｍ、三角形の凹凸１ｍｍの箔導体である。導体の断面図は箔導体の表面の三角形の凹凸を例示するセクション（ｄ）に最もよく示されている。
【００５３】
セクション（ａ）−（ｃ）はシミュレーション中に導体に印加される様々なＡＣエネルギー信号を示している。具体的には、セクション（ａ）は９．９ＧＨｚのＡＣエネルギー信号を示し、セクション（ｂ）は１０ＧＨｚのＡＣエネルギー信号を示し、セクション（ｃ）は１００ＧＨｚのＡＣエネルギー信号を示している。さらに、電場（矢印）、磁場（等高線）、および電流密度もまた水性条件での表皮の深さ（δ）を示す各信号について示されている。
【００５４】
セクション（ｄ）は（電極上の充電電流に近接する）ＤＣ信号および表面の凹凸に起因する電流密度プロファイル（グレースケール）を示している。したがって、セクション（ｄ）は電極の表面に沿ってＡＣ信号が印加されない場合を示している。むしろ、ＤＣ充電電流のみが電極に印加される。見られるように、この場合における電流密度は電極の三角形の凹凸部分の点の周囲に集まる。デンドライトの成長が継続する可能性が高いのはこの点である。別の言い方をすると、各三角形の凹凸の先端に高電流密度の三つの区域があり、それらの区域でより多くの電流が流れ、その結果それらの区域においてより速く成長する。
【００５５】
対照的に、セクション（ｅ）は平滑な導体の表面に沿ったＡＣ信号の印加からの電流密度プロファイル（グレースケール）を示している。見られるように、電場および電流密度はＡＣエネルギー信号を電極に印加することにより人工的に操作することができる。そのため、例えば、本明細書に記載のシステムおよび方法を使用して、従来のシステムの高密度の点（例えば、（ｄ））はデンドライトの成長を低減または除去するピークから離れて分散され得る。ＡＣ信号の特性のパラメータをさらなる操作は電流密度を必要に応じて調節することができる。セクション（ｅ）（ＡＣ電力）では三角形の凹凸は無く、表面が平坦である。その事実にもかかわらず、システムおよび方法はＡＣエネルギーを使用して磁場の挙動を示す平面からのＵ字線により示される高電流密度の三つの異なる区域を誘導する。ＡＣエネルギーの周波数および電力を操作することにより、システムは電極にわたるこれらの線および高電流密度（および堆積レート）を変化させることができる。
【００５６】
セクション（ｆ）−（ｈ）は１００ＧＨｚの印加されたＡＣ信号を用いた時間平均された挙動を示している。高周波は電荷移動および対流プロセスの特徴的な時間（〜０．１ｍｓ−１０ｓ）よりもはるかに速いにもかかわらず、著しい過渡的な電場および磁場の影響を誘導する可能性がある。水性条件の導電性および誘電率の高さにより固定周波数を使用する電流分布の均一化が困難になる。（ｆ）−（ｈ）において、ＡＣ信号が存在する場合、矢印は電場のベクトルを表し、等高線は磁場の強度を表す。リチウム電池（Ｌｉ金属またはＬｉイオン）についてのより現実的な条件では、より均一なエネルギー分布が可能になり、したがって必要とされるＡＣ電力を低減することができる。これらの条件は高ＲＦであってもＡＣエネルギーが電極および界面の電解質に大きく制限される有望な指標であり、界面の膨張または収縮からの応力に応答してＳＥＩ全体に均質化効果を与え、主要なイオンチャネルを破壊し、より急速かつ均一に進化させるのに役立つ。直接接触していない導電性物体への表面の導電性および誘導性結合に影響を与える高周波は、電池の動作状態に関係なくデッドリチウムを分解および再生する手段を提供する。
【００５７】
ＡＣエネルギーが無い場合、（ｆ）はまさしく（ｄ）のように見え、電気力線を曲げる粗い三角形の付近を除いて、凹凸の先端における高電流密度および主に点が電極に向かって真っすぐ落ちる電場の矢印を示す。（ｆ）において、ＡＣエネルギーは電場矢印を劇的に曲げるだけでなく凹凸を上回る電解質内の電流密度のランダム化する。この場合では、最も粗い区域は電極の平坦な区域よりも速く成長しなくなる。ＡＣエネルギーのある（ｇ）および（ｈ）では、（ｇ）では電極および電解質は水ベースの化学物質の誘電特性を有するのに対し、（ｈ）は有機電解質を有するリチウムイオン電池の誘電特性を有することを除き、全て同じである。（ｇ）では、表面全体のパターンおよびカラー化は（ｈ）の場合よりも均一性がはるかに低く、これは、ＡＣエネルギーは水ベースの銅の実験よりもリチウム電池電極全体により均一に分布され得ることを示している。
【００５８】
セクション（ｉ）は現在の表皮の深さの拡大ならびに固定周波数における横断電流分布
を示している。異なるグレースケールの区域は電流密度が周波数の関数として空間的にどのように分布しているかを示している。このセクションで見られるように、明るいグレーおよび暗いグレーのバリエーションにより表される電極の表面に沿った電流密度はＡＣエネルギー信号の印加を通じて変更される。
【００５９】
［リチウムイオンインターカレーション］
デンドライトの制御および緩和に加え、電極の表面における横断ＡＣエネルギー／電流の印加は電池の動作およびメンテナンスにさらに利益を提供し得る。例えば、リチウムイオン電池の充電中、グラファイト内のリチウムのインターカレーション／拡散はレート決定ステップになる。セルの電圧制限における急速な充電は潜在的に過剰な濃度分極につながる。このような条件下での継続した動作はＳＥＩ層を厚くし、増加したシステム抵抗につながる可能性がある。またグラファイトをリチウムがめっきし始める可能性もある。これはリチウムデンドライトの形成から始まるリチウム金属電池内で遭遇する同じ問題に急速につながる。
【００６０】
（伝送を介すかまたは導電的に陽極に直接印加された）ＡＣエネルギーおよび横断電流は電解質全体のセルのＤＣ電圧の増加を必要とせずにリチウムイオンを励起し、インターカレーションのレートを増加させるために使用され得る。グラフェン平面に沿った導電率（σ〜２．５Ｅ５Ｓ／ｍ）は平面間の導電率よりも３桁大きくなる。これにより、エネルギーが、リチウムイオンが出入りする点として機能するグラファイトエッジ間で、主にＬｉイオン拡散面に沿って伝搬することが促進される。より遅い周波数（およそ１０００Ｈｚ未満）ではＡＣエネルギーはイオンの拡散を直接増大させ得るが、より高い周波数ではＡＣエネルギーはセル全体により少ない電位で表面拡散およびインターカレーションのエネルギー障壁を超えるインターカレーションされているイオンをさらに励起させるために機能し得る。前処理ステップ（後述）中のように、電極へのＡＣエネルギーの印加はＳＥＩの厚化および陰極の破壊を含む濃度分極の悪影響を回避する。インターカレーションレートの上昇はまたリチウムめっきが開始するリスクを低くしながらセルがより集中的に稼働することを可能にする。
【００６１】
上記で説明されたように、ＳＥＩはリチウムが有機電極の成分と反応する際に形成される副産物から成る層である。これは有機膜または電解質の代わりに無機膜を使用するものを除き、全てのＬｉイオン、Ｌｉ−Ｓｉ、およびＬｉ金属電池に存在する。層は典型的にバルク電解質よりも低いイオン伝導率および高い粘度を有し、その結果セル内の拡散および電荷移動プロセスを支配する。より低い導電率およびしばしばより高い誘電率のためにＡＣ／ＲＦ信号が電極表面全体により均一に伝搬することが可能になり、ＡＣ／ＲＦ信号のために使用される電力が少なくなる。
【００６２】
理想的には、ＳＥＩは電極全体にわたって均一である。電極表面が膨張および収縮したり、または電池サイクルに伴って粗い特徴が発達したりすると、ＳＥＩは十分に迅速に適応することができず、一部の区域が他の区域より薄くなる可能性がある。Ｌｉ−Ｓｉ電池では、充電−放電サイクル間に電極が以上に大きな歪みが生じることに起因して問題になる可能性がある。ＳＥＩは電極に移動する電解質内の分解されたＬｉの抵抗障壁であるため、より多くのＬｉがＳＥＩのより薄い区域を通って拡散し、非一様に堆積する可能性がある。支配的なイオン輸送チャネルはまたＳＥＩを通じて形成し、デンドライトの基礎となる可能性がある。
【００６３】
電池の電極上のＳＥＩの薄化に対処するための一つの方法はＡＣエネルギーを電極に印加することである。このエネルギーは、充電サイクル中、または電池が休止状態の時に弱くなった部分を再生するため、またはＳＥＩ層をレベリングするために印加され得る。一般に、印加されたＡＣエネルギーは電極表面を横切る際にＳＥＩにより部分的に吸収される。これにより電荷移動反応が誘導され、変化する電極表面形状へのＳＥＩの適応が加速され得る。ＡＣは主要なイオン輸送チャネルの開始を阻止する電荷移動活動にある程度の混合を追加することができる。それにより局所的な電流密度が増加して堆積物を高密度にして脆弱性が低下する可能性もあり、電極表面から壊れる可能性のある苔状またはフラクタル状デンドライトが減少し、「デッドリチウム（ｄｅａｄ ｌｉｔｈｉｕｍ）」になるために電気的な接触を失う。
【００６４】
一部のリチウム電池は導電性ガラスまたはポリマーイオン輸送層（膜であることが多いが、常にではない）を好んで有機液体電解質を放棄し得る。リチウムと反応する電解質が無い場合、ＳＥＩが無い可能性がある。表面がその形成の影響を受けにくくなるか、または固体イオン輸送層が陰極へのそれらの継続的な成長を物理的に阻止するため、デンドライトはこの状況では問題が少なくなる。しかしながら、電極表面は老化および劣化し続ける。これらの例では、ガラスまたはポリマー層は依然として導電性の低い誘電体媒体を提供し、したがって、電荷再分布のためのＡＣエネルギーの効率的な伝搬および表面の不均一性の一般的な防止が促進される。
【００６５】
印加されたＡＣエネルギーの効果は、ＳＥＩ層の多くの不規則性に対処するための条件および波形パラメータに応じて、ＳＥＩを薄く、または厚くすることであり得る。セルが充電も放電もしておらず、休止状態にある時にＡＣエネルギーが印加されると、一方に対する制御が最も可能になり得る。
【００６６】
［初期ＳＥＩ形成のための新しい電極の前処理］
陽極上の最適に進化したＳＥＩ層はリチウムイオン電池の性能にとってしばしば重要である。製造業者は分布の前にパッケージングされていない電極材料を、また分布の後にパッケージングされた電極を、通常数週間にわたる様々な時間およびエネルギーを集中させた前処理ステップにかける。しばしば、前処理ステップは循環および熱を含み、エネルギーおよび時間が大量に消費される。
【００６７】
一般に、電極のグラファイトは多孔性であり、電池の前容量にアクセスするために初期化フェーズ中に電解質により完全に湿潤させなければならない。しかしながら、多くのアプリケーションでは、電解質の表面張力により２００ｎｍ以下の小さな多孔度ではこれは困難で遅くなる。この多孔性はグラファイトの全表面積のかなりの部分を占める。湿潤は典型的に真空下で数日から数週間にわたって加熱されて達成され、前処理プロセスの最も遅い部分になる。しかし、後の最適なＳＥＩ層の形成のために重要である。
【００６８】
その後、パッケージングされた電極は、高密度で、薄く、電気的に絶縁しており、非反応性で不溶性の無機リチウム種から成る初期ＳＥＩ層を適切に進化させるために、温度制御プログラムの下で一連の遅い充電−放電サイクルを経る。これは形成サイクルとして知られている。これらのサイクルはゆっくりと完了し、大抵は通常のサイクルの１／１０−１／２０（０．０５−０．１Ｃ）である。これは数週間続くプロセスに寄与し、エネルギーの大きな使用を伴う。これらのステップはセル内の両方の電極を含み、陽極においてＳＥＩを最適化するために必要な条件は陰極にとっては理想的でない。形成サイクルはそのリチウム含有量の一部の陰極を消耗し、セルが最終用途に到達する前に総電池寿命が短くなる。
【００６９】
上記の方法で説明された陽極を励起するためのＡＣエネルギーの使用は、伝達性または導電性アプリケーションのいずれかにより電池製造プロセスにおける電極の湿潤ステップおよびＳＥＩ形成ステップの両方を改善する方法を提供する。特により高い周波数におけるＡＣエネルギーは強い局所的な電場勾配ならびにはるかに高い局所的な電流密度を誘導するという顕著な挙動を有する。このタイプの局所的なエネルギー密度はグラファイトの電解質の完全な湿潤に反対する毛管力を克服するために使用することができ、エネルギーがグラファイトに直接印加されるため、真空および熱の下で時間を短縮するかまたは無くすことが要求される。局所的な電気および磁気エネルギーの増大はまた一方の電極のみにおいて電荷移動プロセスを刺激する可能性があり、分極、消耗、あるいは関与無しに最適な固体電解質相間を進化させる。
【００７０】
グラファイトの導電性がグラフェン平面に対してはるかに平行であるため、端部におけるエネルギー密度は関心のあるほとんどの周波数において相対的に高い。ほとんどの化学反応が発生している場所であり、Ｌｉイオンをインターカレーションするための入り口および存在点であるため、ＳＥＩの品質がプロセスに最も影響を与えるのはエッジに沿ったところである。したがってエネルギー効率および伝搬の観点からＡＣエネルギーの印加がほとんどの利益を提供するために固有の区域をターゲットとすることができることは有用である。具体的には、ＡＣエネルギーは端部において初期ＳＥＩを急速に発達させるために単一の電極プロセスとして印加することができ、他の場所での発達の心配が少なくなる。
【００７１】
［デッドリチウムとのエネルギー結合］
上述のように、粗い特徴は苔状およびフラクタル状のリチウム等のより脆弱な電極表面上に形成され得る。それらは最終的に表面から壊れ、電気的な接触を失う。図９は陽極１０８上の脆弱なデンドライト成長に起因する電池の電解質層１０８内のそのようなデッドリチウムを示している。このリチウムの塊の格納されたエネルギー電位は電力ストレージに利用することができず、そのような塊が形成されると電池容量は永久に失われる。
【００７２】
陽極１０８にＡＣエネルギーを提供するための方法はこれらのデッドリチウムの塊を電解質１９０６に分解し、電池１００のエネルギー電位を回復させることを助け得る。具体的には、ＡＣエネルギーは電解質１０６への分解を開始するデッドリチウムに電荷を非導電的に誘導することができる。周波数に応じて容量性結合または誘導性結合が表面近くで発生する可能性がある。表面に最も近いところでは、電気または磁気エネルギーが支配的であり、エネルギーのほとんどが反応する。デッドマテリアルが表面から遠い場合、エネルギー伝達のメカニズムはよりコヒーレントに放射されるエネルギーにより支配される。これらの二つのメカニズムは放射体の近距離領域および遠距離領域にそれぞれほぼ対応する。放射エネルギーの場合であっても、デッドマターは反応エネルギーをもたらす特有の表面付近の結合現象を有する。デッドマターに電流を誘導することにより、局所的な電流密度は電荷移動プロセスおよび溶解のために十分に増加させることができる。分解した状態では、マターはエネルギーストレージのために再びアクセス可能である。
【００７３】
再吸収は様々な方法で監視され得る。例えば、様々な充電および放電サイクルにわたって、充電中および／または明確に印加されるＡＣエネルギーを用いて、ストレージ容量は連続する各サイクルで監視され得る。いくつかの例では、容量は電池が稼働する際に最初に設定または測定された格納容量値と比較されてもよく、または経時的な測定値の傾向（例えば、再吸収処理後の容量の増加と比較して、容量の減少または経時的な容量の明確な減少）と比較されてもよい。再吸収はまた以前に測定された値の時点で存在するデッドマテリアルの再吸収を示す以前に測定された値に対する抵抗の減少を伴うセル抵抗に基づいて決定され得る。
【００７４】
［単一の接触点］
電池は伝統的に電極と一点の電気的接触のみを有する。例えば、図１０Ａ−図１０Ｃは三つの一般的なセルまたは電池構成および外部からアクセス可能な電気接触点を示している。特に、図１０Ａは固有の寸法に切断された電極シートおよびイオン輸送層を含むポーチセル１００２の上面図を示している。電極のカットアウトは電気的接触を提供するためにアクセスすることのできるタブ１００４を含む。いくつかの場合では、必要に応じて複数の接触点を有効にするために異なるポイントにさらなるタブが追加され得る。しかしながら、典型的には、電極ごとに単一の電気接触点１００４のみが存在する。例示されている例では、第一のタブ１００４（Ａ）はカウンター電極のためのものであり、第二のタブ１００４（Ｂ）は作用電極（例えば、陽極）のためのものである。ＡＣエネルギーはタブ１００４（Ｂ）において結合され得るか、またはタブ１００４（Ｃ）は作用電極に接続点を提供し得る。あるいは、ＡＣ（＋）接続が一方のタブ上でなされ、ＡＣ（Ｃ）接続が他方のタブ上でなされるように、ＡＣエネルギーが同一の電極上のタブ全体で、またはそのタブ間で印加され得る。
【００７５】
図１０Ｂは「缶（ｃａｎ）」内に標準層を含むコインまたはボタン電池１００６の代表的な断面図を示している。缶の上部および下部はガスケット１００８により互いに電気的に絶縁されている。区域内の任意の場所で間の下部に接触することにより単一の電気接触点１０１０が作られる。缶は電流コレクタ層（通常、陰極ではアルミニウム、陽極では銅）と直接電気的に接触している。図１０Ｃはポーチセル１００２に最も類似するロールされた多層に基づく「ゼリーロール（ｊｅｌｌｙ ｒｏｌｌ）」電池１０１２を例示している。ただし、典型的にパッケージングはコインセルと同様に電極ごとの電気接点の単一の点１０１４（Ａ）および１０１４（Ｂ）に制限される。
【００７６】
電池は陽極への単一の接触点を提供するが、本明細書で議論されるＡＣエネルギーは電池の性能結果を達成するために依然として印加され得る。例えば、図１１はコインまたはボタン電池セル１００８の陽極１１０６にＡＣエネルギーを提供する単一の接触点を示している。３Ｄの図は異なる時間に、異なる単一の接触点（Ａ−中央に配置された１１０２、Ｂ−オフセット１１０４）から陽極表面全体を伝搬するＥＭパルス（１１０８および１１１０）を示している。一般に、波長≫陽極直径の場合、接触点の位置はそれほど重要ではない。波長≪陽極直径の場合、電極の境界に沿った反射は表面にわたるより複雑なパターンおよび定常波に寄与する。したがって、電池は単一の接触点に制限されることが多いため、陽極上の単一の接触点の位置に基づいて生成される定常ＡＣ波への影響が考慮される。
【００７７】
［伝送されるＲＦ信号］
直接の電気的接触において供給源を介して伝導される代わりに、ＡＣ／ＲＦは本明細書に記載されるものと同様の利益を誘導するためにある距離にわたって電極に伝送され得る。この場合において、伝送機の指向性および放射フィールド内の電極の向きが主な考慮事項である。大型の電池パック等のいくつかの実施形態では、陽極へのアクセスが制限されているか、または困難である。このような状況では、電池パック内のセルの電極にＡＣ信号を放射するために、戦略的に配置された伝送器は電池パックの全体に配置され得る。状況によっては、シールドアンテナまたは指向性アンテナは陽極のみがターゲットである状況において陰極をシールドするため、あるいは陽極にエネルギーを方向付けることのみのために配置され得る。
【００７８】
［陽極および陰極の独立した変調］
いくつかの例では、ＡＣ信号は電池の陽極および陰極の両方において必ずしも比例的または反比例的に印加されなくてもよい。むしろ、陰極における信号入力は（周波数に応じて）コンダクタンス、結合、または伝送を介して陽極に影響を及ぼす可能性があり、その逆もまた同様である。このような場合では、電池がアクティブであっても休止状態であっても、電池の回復（電極／電解質界面の均質化）を引き起こすためにＡＣエネルギーを使用することができる。ＡＣ信号が局所的な拡散および電荷移動プロセスを誘導するのに十分である場合、電池が充電、放電、または休止しているかどうかに関係なく電極に置いて均質化が発生する可能性がある。
【００７９】
ＡＣエネルギーの周波数および電力は可能な最もエネルギー効率の高い方法で所望の効果（デンドライトの防止、ＳＥＩの薄化または厚化、イオンインターカレーション等）を達成するように選択されるべきである。全体的なプロセス効率は電池の充電にとって重要であり、ほとんどのアプリケーションでは効率のわずかな低下がアプリケーションに著しい影響を及ぼす。全体的な効率の計算ではストレージ容量、寿命（合計サイクル）、または同様の電池のメトリックに対する比率として両方の電極間に入力されるエネルギー（ＤＣ、標準）とＡＣエネルギーに使用されるエネルギーとを組み合わせることが要求される。一例では、ＡＣはイオンのインターカレーションを増加させ、必要とされるガルバニック電位を低下させ得る。別の例では、ＡＣエネルギーは電極の構造の変化に追従するＳＥＩの回復レートを改善し、電池の寿命を増加させる。ＡＣ信号への追加エネルギーの利益は場合によりこれらの結果と比較検討しなければならない。
【００８０】
特にＥＶ電池パックまたは固定アプリケーション等の大規模システムの場合、高速充電を伴う状況ではＤＣ入力のエネルギー要件は既に高い（システムへの相対的な追加の負荷は低い可能性がある）ため、ＡＣ入力のための追加のエネルギーにより耐性がある可能性がある。充電時、ＡＣ入力はデンドライトの形成および（イオンチャネルを含む）ＳＥＩの非一様な多孔性の発達を阻止すること、ならびにセルの電位を上昇させずにリチウムの拡散を増加させることを目的とし得る。ＳＥＩの成長を調整し、層が厚くなりすぎるのを防ぐこともできる。セルが放電しているため、グラファイトからの刺激的なイオン拡散は有益なままである。
【００８１】
放電中またはセルが休止している時に印加されるＡＣエネルギーはまたＳＥＩが回復する（電極変形の区域において再形成する、またはＳＥＩを多孔質にさせた条件の後に再び高密度化する）ためのより穏やかな環境を提供し、積極的な充電サイクルまたは動作条件の後に均一性を取り戻し得る。さらに、デッドリチウムおよび既存のデンドライトはこれらのステージのいずれかにおいて分解され得る。
【００８２】
［動電フローおよび拡散効果］
ＡＣエネルギーが電極全体を伝搬する際の電気力学的挙動は電極｜電解質、電極｜ＳＥＩ、ＳＥＩおよびＳＥＩ｜電解質界面において動電効果を生じさせる可能性がある。これらの効果の性質は界面における他の層に対する一つの層の材料特性に依存する。例えば、１００ＧＨｚ等の従来の考慮事項を大幅に超える高周波は、電極に印加された時に電極が表面付近の電解質の定常拡散パターンを変更する可能性がある。正確なパターンは周波数に依存する。
【００８３】
以前に議論されたように、局所的な電荷密度の大きさ、電子経路、および局所的な電場勾配は全て周波数に依存し、一般的に比例して増加する。例外は共振（エネルギーが本質的に容量性または誘導性になる）または周辺環境によるエネルギー吸収の所定の条件下で生じ得る。印加される周波数が層の電荷緩和時間よりも遅い場合、導電メカニズムは界面への、およびそこからの電荷の通過を支配する。導電が一方の層を支配的であるものの他方の層では支配的でない場合、界面は分極する。印加される周波数が層の電荷緩和時間よりも速い場合、界面分極は二つの層の誘電率の差に比例する。
【００８４】
ＡＣエネルギーに応答する任意の界面の基本的な挙動は上記の一般的なガイドラインおよび全ての層の相対的な特性に基づいて推定することができる。これは以下の特定の効果を達成するために適切な波形を決定し始めるためのもっとも単純な基礎とすることができる。
・電極（リチウム）：高導電率、低誘電率
・ＳＥＩ：低導電率、中程度の誘電率
・有機電解質：中程度の導電率、中−高誘電率
考慮されるインタフェースに関係なく、インタフェースの寸法または特徴全体で共振に近付くかまたはそれを超える周波数において、影響は混合されて空間的に依存する−すなわち局所化される。正確な周波数および電力は表面またはその付近で拡散のパターンの生成する誘電泳動力を誘導し得る。換言すると、所与のＡＣエネルギー印加の周波数および電力は電池内部の材料の電気的特性および誘電特性の違いに基づく可能性がある。
【００８５】
［設計された電池セル］
これまでに議論された場合において、印加されるエネルギーの性質ならびに拡散および電荷移動プロセスへのその影響のメカニズムは電極の寸法と比較した印加される波長の関係に依存し得る。具体的には、どのように共振するかは印加された周波数における電極、または電極上の特徴である。これはセルの形状または設計を変更することなくプロセスにより電気化学的な挙動が修正される必要のある電池システムに適切な焦点である。
【００８６】
電池を再設計することが可能な場合、電極の表面に印加されるエネルギーをガイドまたは形成するために調整された（パターニングされた）共振層を電極に近接して追加することができる。例えば、図１２はコインセル電池構成１２００のコンポーネント層を示している。この製造されたセルでは、陽極１２０２は一次導電層との電気的な結合のために誘電層１２０４および導電性／パターニング層１２０６により修正される。例示的パターン層Ａ−Ｃ１２１８−１２１２はコインセル１２００に含まれ得る様々なパターニング層を示している。示されるように、パターニング層１２０８の形状は例Ａの一次層と一致している。例Ｂでは、パターニング層１２１０は磁気エネルギーとより強く結合するためのリングを含む。例Ｃでは、パターニング層１２１２は共振周波数を制御し、主な電極で電流密度の固有のパターンを誘導するための複雑な形状を含む。一般に、パターニング層１２０６はセルの陽極に印加されるＡＣ波を形成または生成するために任意の形状およびサイズをとり得る。
【００８７】
修正された電池セルの場合では、ＡＣがパターニング層１２０６に印加されている間、ＤＣエネルギーが電極と接触している一次導電層１２０２に印加され得る。パターニング層１２０６は一次導電層と類似していてもしていなくてもよい所望の共振挙動を備えた特有の導電経路で設計される。所与の電池層、特に電池の電極は層の寸法および材料特性に基づいて共振する。パターニング層は共振するように調整し、ＡＣ信号の存在下で全体的な共振に影響を及ぼすためにターゲットの電池層と相互作用させることができる。一例では、コンピュータシミュレーションは任意の所与のアプリケーションのための固有のパターンを開発し、デンドライトの抑制等の全体的な意図された影響のパターンを調節あるいは調整するために使用され得る。慎重にパターニングされた導電層に印加されるＡＣエネルギーは、必ずしもパターンと一致しない特有の方向に流れるようにすることができる。パターニング層が薄い誘電層により電極から分離されている場合、パターニング層のＡＣエネルギーから生じる電場および磁場が誘電層を通過してディスク電極の電場および磁場に影響を与える。
【００８８】
別の場合では、一次導電層１２０２は誘電層を通るかまたはその周囲の一または二以上の導電性チャネルを介してパターニング導電層１２０６に接続することができるため、ＤＣおよびＡＣは単一の点に印加され、両方の層に到達することができる。この場合では、一次導電層１２０２の共振挙動はパターニング層１２０６と結合することにより修正され、恐らくは支配される。パターニング層１２０６はまた一次導電層のみがＤＣおよび／またはＡＣ導電性入力を受け取る際に一次導電層１２０２に依然として電気化学プロセスに影響を及ぼし得る。
【００８９】
上述のように、パターニング層は多くの形態をとることができる。例Ａ１２０８の共振挙動は電池の動作中に一次層が変化しても調整される。結合は導電層中の誘電層全体に発生する。これにより導電性電解質に起因して減衰することなくＡＣ信号をより均一に伝搬させることが可能になる。別の例では、パターニング層は例Ｂ１２１０の場合のように印加されたＡＣ周波数において磁気エネルギーとより強く結合する閉ループであり得る。
【００９０】
別の例では、パターニング層は最も強い容量性−誘導性遷移をシフトする（例えば、共振点を低い周波数にシフトする）複雑な形状を伴い得る。形状はまた一次導電層（例Ｃ１２１２）上に電磁挙動の特有のパターニングされた領域を誘導し得る。非常に特殊な場合の一つでは、パターンは現在の変位の方向パターンを誘導する偽装表面プラズモンポラリトンに影響を与える可能性がある。パターニング層は直接的な導電性入力を受けず、代わりに結合を通じて完全に一次導電層での電気化学プロセスに影響を与える可能性がある。
【００９１】
［他の電池タイプ］
亜鉛電池はリチウムイオン（特に亜鉛空気電池）と類似またはそれ以上のエネルギー容量を有する。亜鉛およびリチウムはどちらも負の金属であり、電池内で利用される時、デンドライトと同様の問題に直面する。主な違いは、亜鉛は水性（通常はアルカリ性）で使用できることである。デンドライトはまた充電式亜鉛電池のＺｎ電子を循環させる能力の大きな障害である。それらは容易に形成され、陽極および陰極を損傷または短絡させる可能性がある。デンドライトの抑制は電解質に有機添加物を使用することにより達成することができ、有機添加物は最終的に電極に共堆積し、消耗する。様々な金属または金属酸化物の少量の濃度は可逆的な副産物の分解度および移動度に影響を与えるために追加することができ、サイクル中により均一な表面が維持される。これらのタイプの添加物の必要性を防ぐために、本明細書に記載のプロセスおよび方法はデンドライトの形成を抑制し、充電式亜鉛電池の亜鉛電極の表面を均質化するために使用され得る。
【００９２】
鉛蓄電池に関して、本明細書に記載の方法は電気化学セルおよびその電気化学物質の構成を成すために修正され得る。リチウムベースの電池とは異なり、陽極および陰極両方のめっきは充電および放電中に腐食する。既存のセルには二つのポートしかないため、横断電流はセルの遠い壁で反射するように計算された一つのポートで送信され、入り口のポートに戻る。したがって横断電流の波形は鉛蓄電池の陽極および陰極表面全体に相対的にバランスのとれた時間平均電流分布を達成するためにいくつかの周波数を通じて掃引される。
【００９３】
いくつかの実施形態を説明してきたが、当業者においては様々な修正、代替構造および等価物が本開示の精神から逸脱することなく使用され得ることを認識されるであろう。そしていくつかの周知のプロセスおよび要素は開示された実施形態を不必要に不明瞭にすることを回避するために説明されていない。そのため、上記の説明は翻文書を限定するのもとして解釈されるべきではない。
【００９４】
当業者においては開示された実施形態が限定ではなく例として教示することを理解されたい。したがって、上記の説明または図面に示された事項は限定的な意味でなく例示的なものとして解釈されるべきである。これらの主張は記載される全ての一般的および固有の機能、および現在の方法およびシステムの全ての記載を網羅する必要があり、これは言語の問題としてその間にあると言える。
【図１】
2021511625.tif 000003
【図２Ａ】
2021511625.tif 000004
【図２Ｂ】
2021511625.tif 000005
【図２Ｃ】
2021511625.tif 000006
【図３Ａ】
2021511625.tif 000007
【図３Ｂ】
2021511625.tif 000008
【図４】
2021511625.tif 000009
【図５】
2021511625.tif 000010
【図６】
2021511625.tif 000011
【図７】
2021511625.tif 000012
【図８】
2021511625.tif 000013
【図９】
2021511625.tif 000014
【図１０Ａ】
2021511625.tif 000015
【図１０Ｂ】
2021511625.tif 000016
【図１０Ｃ】
2021511625.tif 000017
【図１１】
2021511625.tif 000018
【図１２】
2021511625.tif 000019
【図１３】
2021511625.tif 000020
【国際調査報告】
2021511625.tif 000021
2021511625.tif 000022
2021511625.tif 000023
2021511625.tif 000024